(57)【要約】【課題】従来の一般的なポリエステル繊維ロールが備える利点に加えて一層強度が改善され、併せて識別性並びに夜間や暗所の視認性に優れた繊維ロープを提供する【解決手段】超強度ポリエステルマルチフィラメントから成る１２本のストランド２が、２本を引き揃えて一組にして得た６対の内の３対がＺ撚りに、他の３対がＳ撚りに撚り合されて形成された、１２打ち繊維ロープ１で、前記ストランド２の内の一組の対の２本は全て超強度ポリエステルマルチフィラメントから成る黄緑色の蛍光糸が撚り合された蛍光ストランド３に形成されている。【効果】高強度、低伸度、非自転性、耐摩耗性に優れ、併せて識別性並びに視認性に優れるので、過酷な環境下での使用に好適で、他のロープとの差別化を図れる上に、夜間や暗所で他の繊維ロープと取り間違えるおそれも少なく、作業効率をあげる上でも好適である。【選択図】    図１
0003231799.tif 000002
【実用新案登録請求の範囲】
【請求項１】
超高強度ポリエステルマルチフィラメントから成る１２本のストランドが撚り合されて形成された１２打ち繊維ロープで、前記ストランドの内の少なくとも１本は黄緑色の蛍光糸が撚り合された蛍光ストランドに形成されていることを特徴とする繊維ロープ。
【請求項２】
超高強度ポリエステルマルチフィラメントから成る１２本のストランドが、２本を引き揃えて一組にして得た６対の内の３対がＺ撚りに、他の３対がＳ撚りに撚り合されて形成された、１２打ち繊維ロープで、前記ストランドの内の一組の対の２本は全て超高強度蛍光ポリエステルマルチフィラメントから成る黄緑色の蛍光糸が撚り合された蛍光ストランドに形成されていることを特徴とする繊維ロープ。
【考案の詳細な説明】
【技術分野】
【０００１】
本考案は、主として送電線、配電線、地中線、更には通信線を敷設する際のリードロープ等として用いられる繊維ロープに関する。
【背景技術】
【０００２】
これらの電気工事向けに用いられるリードロープは、従来、所謂一般のポリエステル繊維を素材にしたものが採用されている。このポリエステル繊維の代表的な種類としてはポリエチレンテレフタレート（ＰＥＴ繊維）、ポリエチレンナフタレート（ＰＥＮ繊維）、ポリトリメチレンテレフタレート（ＰＴＴ繊維）、ポリブチレンテレフタレート（ＰＢＴ繊維）等が挙げられる。
【０００３】
前記ポリエステル繊維を用いたロープは手触りが綿に似ているので適度の柔軟性を持ち大変扱い易い。また、耐候性、耐久性、強度、耐薬品性に優れている。合わせて吸水性も低いなどの特性を持つ反面、電気工事などの過酷な環境下での使用では強度面や耐疲労性などに問題のあることが分かっている。
【０００４】
また、別の観点から考察すると、電気工事は昼夜の別なく行われることが多く、殊に災害時などでは夜間での作業も余儀なくされる。このような夜間の作業では照明があっても視界は悪く、往々にしてリードロープの所在が分からなくなる。また、他のロープとの判別がつきにくくなることがあり作業効率が低下し、作業の遅延にもつながる。
【０００５】
これらの問題点を改善するために、種々の改良も施されている（特許文献１〜２参照）。
【０００６】
しかし上記の従来技術は以下の問題点がある。
（１）先ず、ポリエステル繊維で得られたリロードロープについては、強力なレーザー照射をすると、ポリエステル樹脂が分解してしまう。結果、得られた繊維の強度が低くなってしまう問題点があり、特許文献１記載の方法で得られるポリエステル繊維を素材にして得られるリロードロープの強度は十分ではなかった。
（２）また、リロードロープの夜間の視認性を高める試みとしては、リロードロープを構成するストランドの内の少なくとも１本を構成する複数本のヤーンの内の１本を白色又は蛍光色の識別ヤーンにしたものであるが、この構成であっては視認性の向上としては不十分なものでしかなく、高視認性を得ることは難しい（特許文献２）。
【先行技術文献】
【特許文献】
【０００７】
【特許文献１】特開２００４−３２４０１７号公報
【特許文献２】実用新案登録第３２１１３１５号公報
【考案の開示】
【考案が解決しようとする課題】
【０００８】
以上の問題点を考察した結果、本考案の目的は、従来の一般的なポリエステル繊維ロープが備える適度の柔軟性を持ち大変扱い易い、耐候性、耐久性、強度、耐薬品性に優れまた、吸水性も低いことに加えて一層強度が改善され、併せて識別性並びに夜間、暗所の視認性に優れたリロードロープ等の繊維ロープを提供することにある。
【課題を解決するための手段】
【０００９】
上記の目的を達成するために、この考案の請求項１に記載の繊維ロープは、超高強度ポリエステルマルチフィラメントから成る１２本のストランドが撚り合されて形成された１２打ち繊維ロープで、前記ストランドの内の少なくとも１本は黄緑色の蛍光糸が撚り合された蛍光ストランドに形成されていることを特徴とする。
【００１０】
本考案の請求項２に記載の繊維ロープは、超高強度ポリエステルマルチフィラメントから成る１２本のストランドが、２本を引き揃えて一組にして得た６対の内の３対がＺ撚りに、他の３対がＳ撚りに撚り合されて形成された、１２打ち繊維ロープで、前記ストランドの内の一組の対の２本は全て超高強度蛍光ポリエステルマルチフィラメントから成る黄緑色の蛍光糸が撚り合された蛍光ストランドに形成されていることを特徴とする。
【考案の効果】
【００１１】
本考案は、以上の構成を備えることによって、従来使用されていたポリエステル繊維の問題点である強度が改善されるので、電気工事に用いられるリロードロープは言うまでもなく陸上工事や小型船舶の係留用としてのロープ用途、更には高い力学特性を要求される産業資材用途等に好適な繊維ロープを提供できる。併せて、繊維ロープの識別性と視認性を共に高めることができる。即ち、昼間においては他のロープと混同することを少なくできまた、夜間においても同様に混同が生じ難く、素早く視認できるので、作業効率を高めることができる。
【００１２】
因みに、本考案に言う識別性とは本考案に係る繊維ロープの判別の容易性を意味する。他の繊維ロープとの取り違えを無くして作業効率を高め、併せて他の繊維ロープとの差別を図る上で重要な要件である。
また、視認性とは蛍光糸を採用した場合、如何に視認し易いかの度合いを意味し、夜間や暗所で作業効率を高める上で重要な要件である。
【００１３】
殊に請求項２に記載の繊維ロープは、超高強度ポリエステルマルチフィラメントから成る１２本のストランドが、２本を引き揃えて一組にして得た６対の内の３対がＺ撚りに、他の３対がＳ撚りに撚り合されて形成された、１２打ちとする構成を備えることによって、強度を従来の一般的なポリエステル繊維ロープに比べてほぼ１０％高めることができるようになった。併せてロープの凹凸が少ないため、耐摩耗性に一層優れ、一層好適な繊維ロープを提供できる。しかも前記ストランドの内の一組の対の２本は全て超高強度蛍光ポリエステル繊維から成る蛍光糸が撚り合された蛍光ストランドに形成されていることによって、繊維ロープは全て超高強度ポリエステルマルチフィラメントで構成されることになるので、繊維ロープの強度が一層高まり、併せて繊維ロープの識別性と視認性を共に一層高めることができる。特にストランドの内の一組の対の２本を全て蛍光糸にしたことで識別性が一層高まり、他との差別化を図る上でも好適な繊維ロープを提供できる。
【００１４】
併せて、前記蛍光ストランを構成する前記一組の対の２本の蛍光糸の蛍光色は黄緑色であるので、視認性は言うまでもなく識別性を格段に高めることができ、他との差別化を図る上でも一層好適な繊維ロープを提供できる。
【図面の簡単な説明】
【００１５】
【図１】この考案の繊維ロープの２×６打ちの形態を示す正面図である。
【図２】この考案の繊維ロープの２×６打ちの形態を示す拡大正面図である。
【図３】図２のＡ−Ａ断面図である。
【考案を実施するための形態】
【００１６】
以下、本考案の実施形態について、添付の図面に基づいて詳細に説明する。
繊維ロープ１は、所謂１２打ちロープである。１２打ちロープとしては、１２本のスト
ランド２が撚り合されて形成されたもの（１×１２打ち）の他、１２本のストランド２が、２本を引き揃えて一組にして得た６対の内の３対がＺ撚りに、他の３対がＳ撚りに撚り合されて形成された、組構造のもの（２×６打ち）が採用される（図１〜３）が、取扱い上の利便性、強度等を考慮した場合、２×６打ちが望ましい。
【００１７】
前記繊維ロープ１は、所期の目的を達成する手段の一つとして、原糸用の素材として超高強度ポリエステルマルチフィラメントを採用した。適度の柔軟性を持ち大変扱い易い、耐候性、耐久性、強度、耐薬品性に優れ、合わせて吸水性も低いポリエステル繊維の特性に加えて、更に高強度、低伸度、非自転性、耐摩耗性に優れていると言う特徴を持つためである。加えて、軽く、染色性や他の素材を練りこんで特殊な性質を持たせることができるに拘らず、原料価格が安価である等の理由にもよる。このような超高強度ポリエステルマルチフィラメントの一例としては、東レ株式会社製、商品名「東レテトロン」が挙げられる。
【００１８】
次に用いられる蛍光糸３は従来の製造方法で作製されたものが使用される。蛍光を発する繊維や、蓄光機能を有する繊維、更には発色若しくは発光機能を有する繊維が存在する。
例えば、マルチフィラメントを蛍光染料で着色、染色したものであったり、自動車のライトや作業照明等の光を反射する塗料やフィルムをヤーンやストランド表面に付着させた発色機能を有するものであったりまた、夜間に発行する蓄光性物質と原糸用の素材とを繊維製造加工工程時に溶融混合させて昼間に太陽光線や照明等の光を蓄える蓄光機能を有するものなどがある。
【００１９】
本考案に採用される蛍光糸３も、前記繊維ロープ１を構成する原糸用の素材と同様に、超高強度ポリエステルマルチフィラメントを採用した。前記繊維ロープ１を構成するストランド２と前記蛍光糸で構成される蛍光ストランド３が全てこの超高強度ポリエステルマルチフィラメントであることから、従来のポリエステル繊維を用いたロープに比べて、出来上がった繊維ロープ１の性能を大きく改善できるからである。
【００２０】
また、蛍光機能を付与するには、一例として、公知の各種蛍光染料を原糸用のチップにドライブレンドして紡糸機に供給し、紡糸することによって得られる。
【００２１】
蛍光染料としては、特に限定されるものではないが、例えばアルミン酸ストロンチウム、硫化亜鉛等を主成分とするもの、更にはペリレン系蛍光染料、硫化亜鉛系蓄光性蛍光体、ユウロピウム等を賦活したアルカリ土類金属のアルミン酸塩、ナフタルイミド系蛍光染料等公知のものが採用される。
【００２２】
前記蛍光糸で構成される蛍光ストランド３（各図において墨色で表したストランド）は１本以上４本までとした。４本以上は見た目にも纏まりが良くなくまた、ブレンドされた蛍光素材によっては繊維ロープ１の強度低下を招くおれが生じる場合もあるからである。逆に、１本のストランドを形成する複数本のフィラメントの一部を蛍光糸に置換する場合には識別性並びに視認性が大きく低下するので、所期の目的が達成されなくなるおそれがあり、望ましくない。蛍光ストランド３は当該蛍光ストランド３を構成するフィラメントが全て蛍光糸で構成されるのが所期の目的を達成する上でも必須の要件である。
【実施例】
【００２３】
以下に実施例を挙げて本考案の繊維ロープを具体的に説明するが、本考案はこれに限定されるものではない。
【００２４】
［実施例１］
原糸用の素材として白色の超高強度ポリエステルマルチフィラメントを撚り合わせて１０本のストランド２と超高強度ポリエステルマルチフィラメントから成る黄緑色の蛍光糸を撚り合わせて２本の蛍光ストランド３を作製した。これら１２本のストランドの内、原糸用の素材から成る１０本を２本一組にして引き揃えまた、蛍光ストランド３を２本一組にして引き揃えて６対を得た。次いでこの６対の内の３対をＺ撚りに、他の３対をＳ撚りに撚り合せ、直径１０ｍｍ〜２０ｍｍの間で２ｍｍ置きで６本の２×１２打ちの繊維ロープ（図１〜３）を得た。
【００２５】
［比較例］
用いられるフィラメントがポリエステル（比較例１）とポリアミド系合成樹脂：一例としてナイロン（商品名）（比較例２）で構成された以外、他の構成は前記実施例１と同様な１２打ちの繊維ロープサンプルを得、夫々について伸度と破断荷重と求めた。伸度を表１にまた、破断荷重を表２に示す。
尚、伸度の対比には夫々に直径１０ｍｍの繊維ロープを採用した。
【００２６】
また、識別性と視認性を判断するために、先ず、前記実施例１に示した繊維ロープ１の直径１０ｍｍの繊維ロープで、１本のストランド全てに蛍光糸を採用した繊維ロープサンプル（実施例１−１）と４本のストランド全てに蛍光糸を採用した繊維ロープサンプル（実施例１−２）の２種類を用意した。また、比較対象サンプルとして、夫々に直径１０ｍｍで、１本のストランドを形成するフィラメントの半分を蛍光糸に置換した繊維ロープサンプル（比較例３）と１２本のストランドの内５本を全て蛍光糸に置換した繊維ロープサンプル（比較例４）を用意した。これら４種類の繊維ロープサンプルの識別性と視認性を、目視によって、明らかに高いものを◎、少し高いものを〇、劣るものを×と分類して判別した。結果を表３に示す。
【００２７】
【表１】
0003231799.tif 000003
【００２８】
【表２】
0003231799.tif 000004
【００２９】
【表３】
0003231799.tif 000005
【００３０】
表１、表２からも理解されるように、本考案に係る繊維ロープはいずれの寸法の繊維ロープも、比較例１に示すポリエステルに比べて低伸度である上に破断荷重においても略１０％の高い値を示し、高強度であることが理解される。また、ナイロン（商品名）製とでは伸度、破断荷重共に大きな開きがあり、本考案に係る繊維ロープの優位性が理解される。
【００３１】
また、表３から理解されるように、本考案に係る繊維ロープは識別性並びに視認性に優れていたが、比較例３では満足するに足る効果が得られなかった。つまり識別性並びに視認性共に満足できるレベルには達していなかった。蛍光糸の量が十分では無かったためと思われる。更に比較例４では蛍光糸の量が多いため高い視認性が得られ、識別性も先ずは満足出来るものであった。ただ、確かに蛍光糸の使用量が多ければ必然的に視認性は高まるが、経済性や強度を勘案すると蛍光糸の使用量はストランド1 本から４本の間が妥当である。高強度、低伸度、非自転性、耐摩擦性、更に切断荷重の改善と経済性を加味した場合の望ましい形態としては、２×６タイプの１２打ちで２本のストランドを前記の通りの全て蛍光糸で構成された蛍光ストランドにすることが理想的である。
【００３２】
尚、繊維ロープ１を、原糸用の素材として白色の超高強度ポリエステルマルチフィラメントを撚り合わせて１１本のストランド２と超高強度ポリエステルマルチフィラメントから成る蛍光糸３を撚り合わせて１本の蛍光ストランド３を備えた構成としても略同等の効果を発揮することが出来るものと考えられる。
【産業上の利用可能性】
【００３３】
本考案に係る繊維ロープは、電気工事向けに用いられるリードロープは言うまでなく、海洋資源の探査などに用いられる浮遊海上構造物を海底に係留するための係留ロープや船舶用ロープ、養殖, 定置, 底曳等の水産漁業用ロープ、陸上工事用、陸上用一般ロープ、更には高い力学特性を要求される産業資材用途等各種分野の繊維ロープとしても好適に適用される。
【符号の説明】
【００３４】
１…繊維ロープ
２…ストランド
３…蛍光ストランド
【図１】
0003231799.tif 000006
【図２】
0003231799.tif 000007
【図３】
0003231799.tif 000008